(57)【要約】      （修正有）【課題】セルロース系ステープル糸の優れた点を生かし、さらに清涼感のある爽やかな風合いと快適な着用感、高級感のある光沢、伸縮性を付与した複合化の手法を提供する。【解決手段】綿糸等のセルロース系ステープル糸とセルロースジアセテートフィラメント糸、セルローストリアセテートフィラメント糸等の公定水分率が８％以下であるセルロース系フィラメント糸とで構成した織編物であり、それぞれの複合糸もしくは単独糸で配されて織成或いは編成するか、もしくは複合化の手法を精紡交撚、合撚とする。【選択図】なし【特許請求の範囲】
【請求項１】
セルロース系ステープル糸と公定水分率が８％以下であるセルロース系フィラメント糸からなる織編物。
【請求項２】
セルロース系ステープル糸と公定水分率が８％以下であるセルロース系フィラメント糸とが精紡交撚糸として含まれる請求項１に記載の織編物。
【請求項３】
セルロース系ステープル糸と公定水分率が８％以下であるセルロース系フィラメント糸とが合撚糸として含まれる請求項１に記載の織編物。
【請求項４】
織編物の一方の面に主としてセルロース系ステープル糸を配し、他方の面に主として公定水分率が８％以下であるセルロース系フィラメント糸を配した請求項１〜３のいずれか一項に記載の織編物。
【請求項５】
セルロース系ステープル糸が綿糸であり、公定水分率が８％以下であるセルロース系フィラメント糸がセルロースアセテートフィラメント糸である請求項１〜４のいずれか一項に記載の織編物。
【発明の詳細な説明】
【技術分野】
【０００１】
本発明は、爽やかな清涼感と快適な着用感、高級感のある光沢に富んだ織編物に関する。  
【背景技術】
【０００２】
綿１００％の織編物は、ソフトな肌触りや吸水性に優れ、広く衣料分野に用いられているが、一般に、保水性が高く、吸水後の乾燥に時間がかかり、着用でのべとつき感がある。また綿織編物は、着用時の皺も生じ易く、高級感のある光沢や伸縮性、ハリや腰のある風合いも得られ難いという問題がある。
【０００３】
かかる綿織編物における問題を解決するために、ステープル糸である綿糸とポリエステル系フィラメント糸を複合して織編物を得る方法が採用されているが、得られる織編物は、ポリエステル系フィラメント糸のもつ高ヤング率に起因する風合いの硬さや、高屈折率による金属光沢や、発色性が劣る等の問題があり、高級感の点で満足のいくものではない。
【０００４】
また、ステープル糸である綿糸とポリエステル系フィラメント糸との合撚糸を用いることも提案（特許文献１）されているが、この合撚糸では清涼感のある爽やかな風合いや高級感のある光沢、深みのある優れた発色性等を得ることは困難であった。
【０００５】
【特許文献１】特開平８−２０９４７６号公報
【発明の開示】
【発明が解決しようとする課題】
【０００６】
本発明の目的は、セルロース系ステープル糸の優れた点を生かし、さらに清涼感のある爽やかな風合いと快適な着用感、高級感のある光沢、伸縮性を付与した織編物を提供することにある。
【課題を解決するための手段】
【０００７】
本発明の要旨は、セルロース系ステープル糸と公定水分率が８％以下であるセルロース系フィラメント糸からなる織編物、にある。
【発明の効果】
【０００８】
本発明によれば、セルロース系ステープル糸のもつソフトな肌触りや吸水性に優れるといった点を生かし、さらに清涼感のある爽やかな風合いと快適な着用感、高級感のある光沢を付与し、さらにまた防皺性、吸水速乾性、べとつき感等を改善した織編物を得ることができる。
【発明を実施するための最良の形態】
【０００９】
本発明の織編物に用いるセルロース系ステープル糸は、綿、麻等の天然繊維や、セルロースを原料としたビスコースレーヨン、キュプラ等の再生繊維、リヨセル等の半合成繊維のステープル糸であり、紡績により糸が形成されており、特にセルロース系ステープル糸として綿糸が好ましいものとして挙げられる。これらの天然繊維、再生繊維、半合成繊維の種類や再生繊維、半合成繊維における製法、ステープル（単糸）の断面形状、表面形状、長さ、単糸繊度、紡績条件、糸繊度（糸番手）等については、特に限定はない。また、セルロース系ステープル糸における繊維の公定水分率も任意であってよい。
【００１０】
また、本発明の織編物に用いる公定水分率が８％以下であるセルロース系フィラメント糸としては、公定水分率６．５％のセルロースジアセテートフィラメント糸、公定水分率３．５％のセルローストリアセテートフィラメント糸等のセルロースアセテートフィラメント糸が好ましいものとして挙げられる。またセルロース系フィラメント糸における単糸の断面形状、表面形状、単糸繊度、糸繊度等については、特に限定はない。なお、公定水分率が８％を超えるセルロース系フィラメント糸では水膨潤性が大きくなり洗濯収縮、形態安定性、湿潤堅牢度等の問題や保水性が高く乾燥速度が遅い等の問題を生じる。
【００１１】
本発明の織編物は、織物と編物をまとめ総称するものであり、織物或いは編物の組織、密度、目付等には特に制限はなく任意の織成或いは編成条件が採用され、また織成に用いる織機、編成に用いる編機についても特に制限はなく、これらは得ようとする風合い、意匠性、機能性能等に応じ任意に採用される。
【００１２】
本発明の織編物は、主としてセルロース系ステープル糸と公定水分率が８％以下であるセルロース系フィラメント糸を用いてなるが、セルロース系ステープル糸と公定水分率が８％以下であるセルロース系フィラメント糸による効果を損なわない範囲で、他の繊維のフィラメント糸やステープル糸が混用されていてもよい。
【００１３】
織編物におけるセルロース系ステープル糸と公定水分率が８％以下であるセルロース系フィラメント糸は、複合糸として用いられてもよいし、それぞれの単独糸として用いられていてもよく、また織成或いは編成の際に、複合糸で織成或いは編成してもよいし、それぞれの単独糸として配されていてもよいし或いは複合糸と単独糸とが配されていてもよい。セルロース系ステープル糸と公定水分率が８％以下であるセルロース系フィラメント糸との複合糸としては、精紡交撚糸或いは合撚糸が好ましいものとして挙げられる。
【００１４】
精紡交撚糸は、セルロース系ステープル糸が芯部、セルロース系フィラメント糸が鞘部に位置するものがより好ましい。このセルロース系フィラメント糸が交撚糸表面に占める割合は光沢、染色効果、清涼感等に応じ選択すればよい。また、合撚糸は、セルロース系ステープル糸の撚り方向と同方向に加撚されていることがより好ましい。
【００１５】
合撚の手法は、特に限定はなく、セルロース系ステープル糸とセルロース系フィラメント糸とを引き揃え加撚してもよいし、また片方或いは両方の糸に下撚りを加えてから合わせ上撚りの加撚をしてもよい。下撚りの撚数、撚方向は任意であってよい。合撚糸の撚数は、撚係数（撚係数＝撚数×√ｄｔｅｘ）で好ましくは５０００〜１８０００、より好ましくは７０００〜１６０００であり、撚係数が５０００未満では、膨らみ感が強く清涼感が損なわれ、撚係数が１８０００を超えると、糸切れが生じ易く工程操作不良となる。
【００１６】
特に、精紡交撚、合撚による複合化の手法によれば、セルロース系フィラメント糸の一部が複合糸の表面に位置し、セルロース系フィラメント糸によってもたらされる高級感のある光沢や鮮明性、爽やかな清涼感、ソフトな風合いを発揮し、セルロース系ステープル糸によってもたらされるソフトな肌触りや吸水性、ナチュラル感を発揮する。
【００１７】
本発明の織編物においては、織編物の一方の面に主としてセルロース系ステープル糸を配し、他方の面に主として公定水分率が８％以下であるセルロース系フィラメント糸を配することが好ましく、主としてセルロース系ステープル糸が配された面ではソフトな風合い、吸湿性、吸水性等の快適な着用感等が強調され、主としてセルロース系フィラメント糸が配された面では高級感のある光沢、爽やかな風合い、鮮明な発色性等が強調される。
【００１８】
かかる一方の面にセルロース系ステープル糸またはセルロース系フィラメント糸が主として存在する織物を得るには、例えば、経糸に主としてセルロース系フィラメント糸を配し、緯糸に主としてセルロース系ステープル糸を配してサテン組織で織成する方法、経糸にセルロース系フィラメント糸とセルロース系ステープル糸を１本交互に配し、経二重組織や平二重組織で織成する方法等が用いられる。
【００１９】
また、かかる一方の面にセルロース系ステープル糸またはセルロース系フィラメント糸が主として存在する編物を得るには、例えば、丸編みではプレーティング（リバーシブル）天竺組織やプレーティングスムース組織で編成する方法、経編みではサテン組織やハーフ組織で編成する方法等が用いられる。
【００２０】
本発明においては、特に織編物の一方の面に主として公定水分率が８％以下であるセルロース系フィラメント糸、好ましくはセルロースアセテートフィラメント糸が存在すると、分散染料により鮮明性、発色性が、また高級感のある光沢がより発揮される。
【実施例】
【００２１】
以下、本発明を実施例により具体的に説明する。なお、風合い、べとつき感、ワキシー感、ドレープ性等はハンドリングにより、発色性、光沢等は目視により評価した。また、分散染料と直接染料での染色は、分散染料（ダイスタージャパン社製、Ｄｉａｎｉｘ  Ｂｌａｃｋ  ＴＡ−Ｎ２００）１２質量％（対繊維）で１３０℃で６０分染色後、直接染料（日本化薬工業社製、Ｋａｙａｌｏｎ  Ｂｌａｃｋ  Ｃ−ＨＫ）５質量％（対繊維）で９０℃で４０分染色する２浴染めで行った。
【００２２】
（実施例１）
単糸菊形断面のセルローストリアセテートフィラメント糸（三菱レイヨン社製、ブライト６１ｄｔｅｘ／１５フィラメント（ｆ）、公定水分率３．５％）と綿糸６８番手を用いて精紡交撚を行い撚り数が８００回／ｍの４０番手の精紡交撚糸を作成した。得られた精紡交撚糸は、セルローストリアセテートフィラメントが糸表面に配されたものであった。この精紡交撚糸を用い丸編機にて１５ゲージ、３４吋の規格で双糸天竺組織の編物を編成した。得られた編物の生機を常法により精錬、分散染料と直接染料で黒色に染色仕上加工を施し、仕上げウェル３２、コース２６の編物を得た。得られた編物は、清涼感のあるソフトな風合いで、膨らみ感があり、綿に由来するソフトな肌触りの心地よいものであった。また、得られた織物は、深みのある黒色と優雅な光沢を有し、ドレープ性にも優れ高級感のあるものであった。
【００２３】
（比較例１）
実施例１において、精紡交撚糸の作成に用いたセルローストリアセテートフィラメント糸を単糸円形断面のポリエチレンテレフタレートフィラメント糸（三菱レイヨン社製、ブライト５６ｄｔｅｘ／２４ｆ）に代え、実施例１と同様にして撚り数が８００回／ｍの４０番手の精紡交撚糸を作成した。得られた精紡交撚糸は、ポリエチレンテレフタレートフィラメントが糸表面に配されたものであった。この精紡交撚糸を用い、実施例１と同様にして双糸天竺組織の編物を編成し、精錬、染色仕上加工を施した。得られた編物は、ポリエチレンテレフタレートフィラメント糸の影響で深みに欠けた黒色で高級感のない光沢、硬いワキシーな風合いで、清涼感や高級感に欠けるものであった。
【００２４】
（実施例２）
単糸菊形断面のセルローストリアセテートフィラメント糸（三菱レイヨン社製、ブライト８４ｄｔｅｘ／２０ｆ、公定水分率３．５％）と綿糸８０番手を用い、綿糸の撚りと同方向のＺ方向に１２００回／ｍ加撚して合撚糸を作成した。この合撚糸を用い丸編機にて２２ゲージ、３０吋の規格でスムース組織の編物を編成した。得られた編物の生機を常法により精錬、分散染料と直接染料で黒色に染色仕上加工を施し、仕上げウェル４１、コース５６の編物を得た。得られた編物は、清涼感のあるソフトな風合いで、膨らみ感があり、綿に由来するソフトな肌触りの心地よいものであった。また、得られた編物は、深みのある黒色と優雅な光沢を有し、ドレープ性にも優れ高級感のあるものであった。
【００２５】
（実施例３）
単糸菊形断面のセルローストリアセテートフィラメント糸（三菱レイヨン社製、ブライト１３５ｄｔｅｘ／３３ｆ、公定水分率３．５％）をＺ方向に１５０回／ｍ加撚した撚糸を表面に配し、綿糸８０番手を裏面に配して丸編機にて２８ゲージ、３０吋の規格でリバーシブル天竺組織の編物を編成した。得られた編物の生機を常法により精錬、分散染料と直接染料で黒色に染色仕上加工を施し、仕上げウェル３８、コース４８の編物を得た。得られた編物は、表面がセルローストリアセテートフィラメント糸による清涼感のあるソフトな風合い、優雅な光沢と深みのある発色性に優れた黒色で、裏面が綿糸による膨らみ感のあるソフトな風合いを有し、編物全体として爽やかな心地よい、ドレープ性にも優れ高級感のあるものであった。
【００２６】
（実施例４）
実施例１で作成した精紡交撚糸とポリウレタン繊維糸（旭化成せんい社製、ブライト２２ｄｔｅｘ）とをプレーティング用ガイドを用いて引き揃え同口供給し、丸編機にて２８ゲージ、３４吋の規格でプレーティング天竺組織の編物を編成した。得られた編物の生機を常法により精錬、分散染料と直接染料で黒色に染色仕上加工を施し、仕上げウェル４８、コース５４の編物を得た。得られた編物は、清涼感のあるソフトな風合いで、膨らみ感があり、綿に由来するソフトな肌触りの心地よいものであった。また、得られた編物は、深みのある黒色と優雅な光沢を有し、ドレープ性にも優れ高級感のあるものであった。
【００２７】
（実施例５）
実施例１で作成した精紡交撚糸とポリエチレンテレフタレートフィラメント糸（ＫＢセーレン社製、セミダル８４ｄｔｅｘ／２４ｆ）を用い、丸編機にて２８ゲージ、３３吋の規格でプレーティングスムース組織の編物を編成した。得られた編物の生機を常法により精錬、分散染料と直接染料で黒色に染色仕上加工を施し、仕上げウェル４６、コース５４の編物を得た。得られた編物は、清涼感のあるソフトな風合いで、膨らみ感があり、綿に由来するソフトな肌触りの心地よいもので、ポリエチレンテレフタレートフィラメント糸による伸縮性（キックバック性）を併せもつものであった。また、得られた編物は、深みのある黒色と優雅な光沢を有し、ドレープ性にも優れ高級感のあるものであった。
【００２８】
（実施例６）
単糸菊形断面のセルローストリアセテートフィラメント糸（三菱レイヨン社製、ブライト８４ｄｔｅｘ／２０ｆ、公定水分率３．５％）をＳ方向に３００回／ｍ加撚した撚糸を経糸に用い、綿糸１００番手を緯糸に用いて平織組織の織物を織成した。得られた織物の生機を常法により精錬、分散染料と直接染料で黒色に染色仕上加工を施し、仕上げ密度が経糸１１５本／吋、緯糸１０５本／吋の平織物を得た。得られた織物は、清涼感のあるソフトな風合いで、膨らみ感があり、綿に由来するソフトな肌触りの心地よいものであった。また、得られた織物は、深みのある発色性に優れた黒色と優雅な光沢を有し、ドレープ性にも優れ高級感のあるものであった。
【００２９】
（比較例２）
実施例６において、セルローストリアセテートフィラメント糸を単糸円形断面のポリエチレンテレフタレートフィラメント糸（三菱レイヨン社製、ブライト８４ｄｔｅｘ／４８ｆ）に代えた以外は実施例６と同様にして織成し、染色仕上加工を施し平織物を得た。得られた織物は、ポリエチレンテレフタレートフィラメント糸の影響で深みに欠けた黒色でで、高級感のない金属光沢、硬いワキシーな風合いで、清涼感や爽やかさ、高級感に欠けるものであった。
【００３０】
（実施例７）
単糸菊形断面のセルローストリアセテートフィラメント糸（三菱レイヨン社製、ブライト５０ｄｔｅｘ／３４ｆ、公定水分率３．５％）と単糸円形断面のポリエチレンテレフタレートフィラメント糸（三菱レイヨン社製、セミダル２２ｄｔｅｘ／１２ｆ）とを引き揃え、Ｓ方向に２０００回／ｍ加撚したＳ撚合撚糸とＺ方向に２０００回／ｍ加撚したＺ撚合撚糸をそれぞれ作成した。これらの合撚糸を経糸として用いＳＺ２本交互で配列し、緯糸として綿糸８０番手を用いて平織組織の織物を織成した。得られた織物の生機を常法により精錬、分散染料と直接染料で黒色に染色仕上加工を施し、仕上げ密度が経糸１０１本／吋、緯糸８５本／吋の平織物を得た。得られた織物は、合撚の効果とセルローストリアセテートフィラメント糸の特長、綿糸の特長が活かされ適度な膨らみ感と清涼感のあるもので、綿に由来するソフトな肌触りの心地よいものであった。また、得られた織物は、深みのある発色性に優れた黒色と上品な光沢を有し、ドレープ性にも優れ高級感のあるものであった。
【００３１】
（実施例８）
実施例７で作成したＳ撚合撚糸とＺ撚合撚糸を経糸として用い、ＳＺ２本交互で配列し、緯糸としてＳ撚合撚糸と綿糸８０番手を用いて１本交互で配列し、平織組織の織物を織成した。得られた織物の生機を常法により精錬、分散染料と直接染料で黒色に染色仕上加工を施し、仕上げ密度が経糸１２５本／吋、緯糸９０本／吋の平織物を得た。得られた織物は、合撚の効果とセルローストリアセテートフィラメント糸の特長、綿糸の特長が活かされ適度な膨らみ感と清涼感のあるもので、綿に由来するソフトな肌触りの心地よいものであった。また、得られた織物は、深みのある発色性に優れた黒色と上品な光沢を有し、ドレープ性にも優れ高級感のあるものであった。
【００３２】
（実施例９）
単糸菊形断面のセルローストリアセテートフィラメント糸（三菱レイヨン社製、ブライト６６ｄｔｅｘ／４０ｆ、公定水分率３．５％）をＳ方向に６００回／ｍ加撚して撚糸とした。この撚糸を経糸に用い、緯糸として綿糸５０番手を用いて３飛び５枚朱子組織の織物を織成した。得られた織物の生機を常法により精錬、分散染料と直接染料で黒色に染色仕上加工を施し、仕上げ密度が経糸２４９本／吋、緯糸１２７本／吋の朱子織物を得た。得られた織物は、経糸の浮きの多い面（サテン面）が高級感のある光沢、爽やかな清涼感のある風合い、発色性に優れた深みのある黒色で、他方の面が綿糸の有する膨らみ感のあるものソフトな風合いで肌触りの心地よいものであった。
【００３３】
（実施例１０）
単糸六角断面のセルローストリアセテートフィラメント糸（三菱レイヨン社製、ブライト６２ｄｔｅｘ／２０ｆ、公定水分率３．５％）と綿糸１００番手を用い、綿糸の撚りと同方向のＺ方向に１０００回／ｍ加撚して合撚糸を作成した。この合撚糸を用い丸編機にて２８ゲージ、３０吋の規格でスムース組織の編物を編成した。得られた編物の生機を常法により精錬、分散染料と直接染料で黒色に染色仕上加工を施し、仕上げウェル５０、コース４８の編物を得た。得られた編物は、清涼感のあるソフトな風合いで、膨らみ感があり、綿に由来するソフトな肌触りの心地よいものであった。また、得られた編物は、深みのある黒色と優雅な光沢を有し、ドレープ性にも優れ高級感のあるものであった。
【産業上の利用可能性】
【００３４】
本発明の織編物は、セルロース系ステープル糸のもつソフトな肌触りや吸水性に優れるといった点を生かし、さらに清涼感のある爽やかな風合いと快適な着用感、高級感のある光沢を有し、さらにまた防皺性、吸水速乾性、べとつき感等を改善したものであるから、特に衣料用の織物或いは編物として好適なるものである。